(57)【要約】  本発明は、下記一般式Ｉで表される含フッ素ジエン化合物とその重合体に関する。式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。    【化１】2019131677.tif 000039
2019131677.tif 000002
【特許請求の範囲】
【請求項１】
下記一般式Ｉで表される含フッ素ジエン化合物。
【化１】
2019131677.tif 000033
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
【請求項２】
前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、メチル基又はトリフルオロメチル基である、請求項１に記載の含フッ素ジエン化合物。
【請求項３】
塩基の存在下、下記一般式ａで表される化合物と下記一般式ｂで表される化合物とを反応させる、下記一般式Ｉで表される含フッ素ジエン化合物を製造する方法。
【化２】
2019131677.tif 000034
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
【請求項４】
前記反応を溶媒存在下で行う、請求項３に記載の含フッ素ジエン化合物を製造する方法。
【請求項５】
前記塩基が脂肪族３級アミンである、請求項３又は４に記載の含フッ素ジエン化合物を製造する方法。
【請求項６】
前記溶媒がグライム及びニトリルの少なくともいずれか一方を含む、請求項４又は５に記載の含フッ素ジエン化合物を製造する方法。
【請求項７】
下記一般式Ｉ’で表される含フッ素化合物を原料モノマーとする含フッ素重合体。
【化３】
2019131677.tif 000035
式中、Ｒ１１〜Ｒ１７はそれぞれ独立して、水素原子、塩素原子、フッ素原子、又はヘテロ原子を有していてもよい一価の有機基であり、ｋは０または１であり、前記Ｒ１１〜Ｒ１７のうち少なくとも１は水素原子であり、Ｒ１１又はＲ１２はＲ１３〜Ｒ１７のうちいずれかひとつと連結して環を形成してもよく、Ｒ１３はＲ１１、Ｒ１２、Ｒ１４〜Ｒ１７のうちいずれかひとつと連結して環を形成してもよい。
【請求項８】
前記一般式Ｉ’で表される含フッ素化合物が下記一般式Ｉで表される含フッ素ジエン化合物である請求項７に記載の含フッ素重合体。
【化４】
2019131677.tif 000036
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
【請求項９】
前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、メチル基又はトリフルオロメチル基である請求項８に記載の含フッ素重合体。
【請求項１０】
下記一般式Ｉ’で表される含フッ素化合物を含む原料モノマーを重合させる工程を含む、含フッ素重合体の製造方法。
【化５】
2019131677.tif 000037
式中、Ｒ１１〜Ｒ１７はそれぞれ独立して、水素原子、塩素原子、フッ素原子、又はヘテロ原子を有していてもよい一価の有機基であり、ｋは０または１であり、前記Ｒ１１〜Ｒ１７のうち少なくとも１は水素原子であり、Ｒ１１又はＲ１２はＲ１３〜Ｒ１７のうちいずれかひとつと連結して環を形成してもよく、Ｒ１３はＲ１１、Ｒ１２、Ｒ１４〜Ｒ１７のうちいずれかひとつと連結して環を形成してもよい。
【請求項１１】
前記一般式Ｉ’で表される含フッ素化合物が下記一般式Ｉで表される含フッ素ジエン化合物である請求項１０に記載の含フッ素重合体の製造方法。
【化６】
2019131677.tif 000038
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
【請求項１２】
前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、メチル基又はトリフルオロメチル基である請求項１１に記載の含フッ素重合体の製造方法。
【発明の詳細な説明】
【技術分野】
【０００１】
本発明は新規な含フッ素ジエン化合物、より詳しくは、フッ素原子を含むジエン化合物、含フッ素重合体及びそれらの製造方法に関する。
【背景技術】
【０００２】
主鎖にフッ素原子を含む、含フッ素不飽和化合物を原料モノマーとする重合体（ポリマー）は、低屈折率、低誘電率、撥水・撥油性、耐熱性、耐薬品性、化学的安定性、透明性等の諸特性のバランスに優れており、電気・電子材料、半導体材料、光学材料、表面処理剤等の多種多様な分野に利用されている。
中でも、原料モノマーとなる含フッ素化合物が炭素−炭素二重結合を２個有する含フッ素ジエン化合物であって、該炭素−炭素二重結合の間に介在する炭素原子及び酸素原子の合計数が２個または３個（炭素−炭素二重結合を構成する炭素原子は数に含まれない。枝分かれ（分枝）した構造がある際には、分枝に含まれる炭素原子及び酸素原子は数に含まれない）の場合、環化重合が可能であり、主として主鎖に５員環または６員環構造を有するポリマーが生成する。このような含フッ素ジエン化合物は、従来多段階で合成されることが常であった。
非特許文献１には、ペルフルオロアリルフルオロスルフェート（ＣＦ２＝ＣＦＣＦ２ＯＳＯ２Ｆ）がヘキサフルオロプロペン（ＣＦ２＝ＣＦＣＦ３）から１工程で得られることが記載されており、当該ペルフルオロアリルフルオロスルフェートから、様々な化合物が合成可能であることが報告されている。
【先行技術文献】
【非特許文献】
【０００３】
【非特許文献１】Ｍｏｌｅｃｕｌｅｓ  ２０１１，１６，６５１２−６５４０
【発明の概要】
【発明が解決しようとする課題】
【０００４】
しかしながら、ペルフルオロアリルフルオロスルフェートから部分フッ素化されたジエン化合物が合成された報告は、非特許文献１を含め従来技術にはなかった。【０００５】
そこで本発明では、少ない工程数で容易に製造することが可能である、新規なフッ素原子を含むジエン化合物（含フッ素ジエン化合物）及び当該含フッ素ジエン化合物を原料モノマーに用いた新規な含フッ素重合体を提供することを目的とする。また、それらの製造方法を提供することも目的とする。
【課題を解決するための手段】
【０００６】
前記課題を達成する構成として、本発明は下記＜１＞〜＜１２＞に関する。
＜１＞下記一般式Ｉで表される含フッ素ジエン化合物。【０００７】
【化１】
2019131677.tif 000003
【０００８】
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。【０００９】
＜２＞前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、フッ素原子、メチル基又はトリフルオロメチル基である、前記＜１＞に記載の含フッ素ジエン化合物。
＜３＞塩基の存在下、下記一般式ａで表される化合物と下記一般式ｂで表される化合物とを反応させる、下記一般式Ｉで表される含フッ素ジエン化合物を製造する方法。【００１０】
【化２】
2019131677.tif 000004
【００１１】
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。【００１２】
＜４＞前記反応を溶媒存在下で行う、前記＜３＞に記載の含フッ素ジエン化合物を製造する方法。
＜５＞前記塩基が脂肪族３級アミンである、前記＜３＞又は＜４＞に記載の含フッ素ジエン化合物を製造する方法。
＜６＞前記溶媒がグライム及びニトリルの少なくともいずれか一方を含む、前記＜４＞又は＜５＞に記載の含フッ素ジエン化合物を製造する方法。
＜７＞下記一般式Ｉ’で表される含フッ素化合物を原料モノマーとする含フッ素重合体。【００１３】
【化３】
2019131677.tif 000005
【００１４】
式中、Ｒ１１〜Ｒ１７はそれぞれ独立して、水素原子、塩素原子、フッ素原子、又はヘテロ原子を有していてもよい一価の有機基であり、ｋは０または１であり、前記Ｒ１１〜Ｒ１７のうち少なくとも１は水素原子であり、Ｒ１１又はＲ１２はＲ１３〜Ｒ１７のうちいずれかひとつと連結して環を形成してもよく、Ｒ１３はＲ１１、Ｒ１２、Ｒ１４〜Ｒ１７のうちいずれかひとつと連結して環を形成してもよい。【００１５】
＜８＞前記一般式Ｉ’で表される含フッ素化合物が下記一般式Ｉで表される含フッ素ジエン化合物である前記＜７＞に記載の含フッ素重合体。【００１６】
【化４】
2019131677.tif 000006
【００１７】
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
＜９＞前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、メチル基又はトリフルオロメチル基である前記＜８＞に記載の含フッ素重合体。
＜１０＞下記一般式Ｉ’で表される含フッ素化合物を含む原料モノマーを重合させる工程を含む、含フッ素重合体の製造方法。【００１８】
【化５】
2019131677.tif 000007
【００１９】
式中、Ｒ１１〜Ｒ１７はそれぞれ独立して、水素原子、塩素原子、フッ素原子、又はヘテロ原子を有していてもよい一価の有機基であり、ｋは０または１であり、前記Ｒ１１〜Ｒ１７のうち少なくとも１は水素原子であり、Ｒ１１又はＲ１２はＲ１３〜Ｒ１７のうちいずれかひとつと連結して環を形成してもよく、Ｒ１３はＲ１１、Ｒ１２、Ｒ１４〜Ｒ１７のうちいずれかひとつと連結して環を形成してもよい。
＜１１＞前記一般式Ｉ’で表される含フッ素化合物が下記一般式Ｉで表される含フッ素ジエン化合物である前記＜１０＞に記載の含フッ素重合体の製造方法。【００２０】
【化６】
2019131677.tif 000008
【００２１】
式中、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
＜１２＞前記一般式ＩにおけるＲ１及びＲ２はそれぞれ独立して、水素原子又はフッ素原子であり、Ｒ３は水素原子、塩素原子、フッ素原子、メチル基又はトリフルオロメチル基であり、Ｒ４及びＲ５はそれぞれ独立して、水素原子、メチル基又はトリフルオロメチル基である前記＜１１＞に記載の含フッ素重合体の製造方法。
【発明の効果】
【００２２】
本発明によれば、新規の含フッ素ジエン化合物が提供される。また前記含フッ素ジエン化合物等の含フッ素化合物を原料モノマーとした新規な含フッ素重合体は、化学耐久性、耐候性、光透過性、透明性及び撥液性に優れ、低誘電率が期待されることから、光学材料、電子材料、表面処理剤等としての利用が期待される。
さらに、上記有用な含フッ素ジエン化合物を少ない工程数で合成可能な、低コストで効率的な製造方法が提供される。
【発明を実施するための形態】
【００２３】
以下、本発明を詳細に説明するが、本発明は以下の実施形態に限定されるものではなく、本発明の要旨を逸脱しない範囲において、任意に変形して実施することができる。
本明細書において、ペルフルオロアルキル基とは、アルキル基の水素原子が全てフッ素原子で置換された基を意味する。また（ペル）フルオロアルキル基とは、フルオロアルキル基とペルフルオロアルキル基とを合わせた総称で用いる。すなわち該基は１個以上のフッ素原子を有するアルキル基である。
【００２４】
＜含フッ素ジエン化合物＞
本発明の含フッ素ジエン化合物は、前記一般式Ｉで表される含フッ素ジエン化合物である。
一般式Ｉにおいて、Ｒ１〜Ｒ７はそれぞれ独立して、水素原子、塩素原子、フッ素原子、又はフッ素原子で置換されていてもよい炭素数１〜５のアルキル基であり、ｋは０または１であり、前記Ｒ１〜Ｒ７のうち少なくとも１は水素原子である。
一般式Ｉにおいて、Ｒ１〜Ｒ７のうち少なくとも１は水素原子であることから、本発明の含フッ素ジエン化合物は部分フッ素化された化合物であり、ペルフルオロ化合物ではない。
【００２５】
Ｒ１〜Ｒ７のうち、Ｒ１及びＲ２はそれぞれ独立して、水素原子、フッ素原子、メチル基又はトリフルオロメチル基であることが含フッ素ジエン化合物の重合反応性が高くなるので好ましく、水素原子又はフッ素原子がより好ましい。
Ｒ３は水素原子、塩素原子、フッ素原子、メチル基又はトリフルオロメチル基であることが含フッ素ジエン化合物の重合反応性が高くなるので好ましい。
Ｒ４及びＲ５はそれぞれ独立して、水素原子、メチル基又はトリフルオロメチル基であることが後述する式（ａ）で表される化合物（化合物ａ）が安定となるので好ましい。Ｒ４又はＲ５がフッ素原子である場合、フッ化水素（ＨＦ）として脱離しやすくなることから、構造が不安定になりやすい。
Ｒ６及びＲ７はそれぞれ独立して、水素原子、フッ素原子であることが原料の入手がしやすく、重合反応性も高いので好ましい。
【００２６】
本発明の含フッ素ジエン化合物のより具体的な例を以下に示す。
【００２７】
【化７】
2019131677.tif 000009
【００２８】
＜含フッ素ジエン化合物の製造方法＞
本発明の一般式Ｉで表される含フッ素ジエン化合物は、塩基の存在下、好ましくは溶媒存在下で、下記一般式ａで表される化合物（化合物ａ）と下記一般式ｂで表される化合物（化合物ｂ、ペルフルオロアリルフルオロスルフェート）とを反応させることにより合成することができる。
【００２９】
【化８】
2019131677.tif 000010
【００３０】
一般式ａ中の符号Ｒ１〜Ｒ７及びｋは一般式ＩにおけるＲ１〜Ｒ７及びｋとそれぞれ同様であり、好ましい態様も同様である。
【００３１】
化合物ｂはヘキサフルオロプロペン（ＣＦ２＝ＣＦＣＦ３）と発煙硫酸（ＳＯ３）とを、例えばホウ酸トリメチル（Ｂ（ＯＣＨ３）３）又は三フッ化ホウ素（ＢＦ３）の存在下で反応させることにより、１ステップで合成することができる。
得られた化合物ｂに対して塩基の存在下で化合物ａがアルコキシドと同様に振る舞い、下記スキームに示すように求核試薬（Ｎｕ−）として反応し、フルオロ硫酸イオンが脱離して、化合物ａと化合物ｂの反応が進行する。
【００３２】
【化９】
2019131677.tif 000011
【００３３】
化合物ａと化合物ｂの仕込み比は特に限定されず、用いる塩基や溶媒、反応条件によって異なる。例えば１モルの化合物ｂに対して、化合物ａは０．７モル以上が好ましく、１モル以上が化合物ｂの反応率が高くなることからより好ましい。また、化合物ａの有効利用および反応の容積効率の点から１０モル以下が好ましく、８モル以下がより好ましい。なお、化合物ａが高価である等の場合には、化合物ｂの比率を上げることにより化合物ａの収率を高めることも可能である。
【００３４】
塩基は、水酸化ナトリウム、水酸化カリウム、炭酸ナトリウム、炭酸カリウム等の無機塩基や、アミン系、ピリジン系、アニリン系等の有機塩基のいずれをも用いることができる。中でも、溶媒に可溶であり、反応が均一に進行し、反応の選択率が高くなることから有機塩基が好ましく、３級アミンがより好ましく、脂肪族３級アミンがさらに好ましい。
脂肪族３級アミンとしては、トリエチルアミン、トリプロピルアミン等が挙げられる。３級アミンは環構造を含有していてもよく、分子内に複数の３級アミン構造を有していてもよい。
【００３５】
なお、非特許文献１にはペルフルオロアリルスルフェートが種々のアルコールや金属アルコキシドと反応することが記載されている。しかしながら、アルコールとペルフルオロアリルスルフェートとの反応が、有機塩基、特には脂肪族３級アミンの存在下で進行することについては記載されていない。それに対し、本発明の製造方法では、無機塩基よりも有機塩基、特には脂肪族３級アミンを用いると選択性が高まるという知見を新たに見出したものである。
【００３６】
塩基を添加すると反応速度が高くなり、目的化合物の選択率も高くなることから好ましい。塩基の量は、用いる塩基の種類やその他の条件によって異なるが、例えば化合物ｂ１モルに対して０．５モル以上が好ましく、１モル以上が更に好ましい。有機塩基を使用する場合、有機塩基の量が多すぎると反応の容積効率が低下し、コスト上も好ましくないので、２モル以下が好ましい。無機塩基の場合は有機塩基の場合に比べて、さらに多く添加することができるが、一方で、上述したように、選択率の観点から、有機塩基、特には脂肪族３級アミンの使用が好ましい。
【００３７】
溶媒は非プロトン性で極性の溶媒であれば特に限定されないが、常温で液体であり、取扱いが容易な点からグライム及びニトリルの少なくともいずれか一方を含む溶媒を好ましく用いることができる。グライムとしてはモノグライム、ジグライム、トリグライム、テトラグライムがより好ましく、ニトリルとしてはアセトニトリル、アジポニトリル、ベンゾニトリルがより好ましい。これら溶媒は一種を用いても複数種を混合して用いてもよい。
【００３８】
化合物ａ、化合物ｂ及び塩基の、溶媒存在下での反応は溶液を攪拌しながら行われ、室温付近の温度で十分に進行する。中でも反応温度は０℃以上が反応速度の点から好ましく、また、４０℃以下が急激な反応防止の点から好ましい。より好ましくは２０℃以下で、更に好ましくは１０℃以下である。反応が概ね進行した後は、それよりも多少温度が上がっても許容される。
反応時間は特に限定されないが、例えば１時間〜１日程度であり、ガスクロマトグラフィー等を用いて得られた化合物の同定を行い、その結果を見ながら反応を停止させてもよい。
【００３９】
反応圧力は特に限定されないが、大気圧下や加圧下で反応を行ってもよく、減圧下で反応を行ってもよい。反応熱による急激な発熱防止と副反応防止の点から、化合物ａと塩基を添加した反応容器に化合物ｂを連続添加または間欠的に添加することが好ましいので、大気圧下のほうが反応操作が容易である。減圧下で反応を行う場合には、反応液の蒸気圧以上が好ましく、また、加圧する場合には、１ＭＰａ以下が好ましい。
反応雰囲気は、不活性ガス雰囲気が好ましい。不活性ガスとしては、窒素、アルゴンが挙げられる。
【００４０】
目的物収率向上の点で、化合物ａ及び化合物ｂは脱水されたものを用いることが好ましい。脱水操作について、特に制限はないが、通常モレキュラーシーブ等と接触させる。
【００４１】
有機塩基を用いた反応で得られた含フッ素ジエン化合物は、例えば、極性溶媒を水洗で除去したのち、モレキュラーシーブ等で乾燥し、蒸留することにより高純度化することができる。また、減圧下で必要に応じて加熱して目的生成物を冷却した受器に抜き出し、塩酸等の酸と接触させることで抜き出し液中に含まれる有機塩基を除去すると、効率的に高純度化ができて、単離収率が向上する。更に純度を高めたい場合には、精密蒸留すればよい。
【００４２】
得られた含フッ素ジエン化合物は、その構造によっては不安定であり、室温でも分解、劣化する場合がある。また、蒸留する際に分解、劣化する場合もある。そのため、含フッ素ジエン化合物には所望により安定剤を添加する。
安定剤は塩基性物質が好ましく、無機塩基、有機塩基のいずれも使用可能である。無機塩基としては、例えばＮａＨＣＯ３、ＫＨＣＯ３、Ｎａ２ＣＯ３、Ｋ２ＣＯ３、Ｍｇ０．７Ａｌ０．３Ｏ１．１５等が挙げられる。また、有機塩基としては、例えば脂肪族アミン、芳香族アミン、複素環式アミンが挙げられる。
【００４３】
含フッ素ジエン化合物の精製前の保管時に安定剤を添加し、保管後に蒸留や塩酸処理で安定剤を分離する場合は、保存安定性の良好な有機アミンが好ましい。蒸留精製の場合には、含フッ素ジエン化合物の沸点と沸点が離れている有機アミンを選択することが好ましい。有機アミンとして、Ｎ、Ｎ、Ｎ’、Ｎ’−テトラエチルエチレンジアミン、４、４’−ビピリジル等のジアミンを選択することもできる。脂肪族アミンの添加で含フッ素ジエン化合物が変質する場合には、芳香族系アミンを用いることが好ましい。
【００４４】
蒸留後は、無機塩基を安定剤として用いることが好ましい。無機塩基は含フッ素ジエン化合物に溶解しないので、実際に含フッ素ジエン化合物を使うときの分離が容易である。蒸留前および蒸留後の含フッ素ジエン化合物は冷蔵庫または冷凍庫で冷却して保管することが好ましい。より低い温度のほうが含フッ素ジエン化合物は安定であり、１０℃以下での保管が好ましく、−２０℃以下での保管が更に好ましい。
また、含フッ素ジエン化合物は窒素ガス、アルゴンガス等の不活性ガス雰囲気下で保管されるのが好ましい。安定剤として添加された無機塩基は、重合前にろ過または真空蒸留により分離除去することができる。
【００４５】
得られた含フッ素ジエン化合物は、従来公知の方法で同定可能であり、例えば、１Ｈ−，１３Ｃ−，１９Ｆ−ＮＭＲの測定によって同定することができる。
【００４６】
＜含フッ素重合体＞
一般式Ｉ’で表される含フッ素化合物を原料モノマーとして重合することにより、含フッ素重合体が得られる。一般式Ｉ’で表される含フッ素化合物は環化重合反応性を有しており、主鎖に環構造を有する含フッ素重合体が得られる。
【００４７】
【化１０】
2019131677.tif 000012
【００４８】
式中、Ｒ１１〜Ｒ１７はそれぞれ独立して、水素原子、塩素原子、フッ素原子、又はヘテロ原子を有していてもよい一価の有機基であり、ｋは０または１であり、前記Ｒ１１〜Ｒ１７のうち少なくとも１は水素原子であり、Ｒ１１又はＲ１２はＲ１３〜Ｒ１７のうちいずれかひとつと連結して環を形成してもよく、Ｒ１３は、Ｒ１１、Ｒ１２、Ｒ１４〜Ｒ１７のうちのひとつと連結して環を形成してもよい。ヘテロ原子としては酸素原子、窒素原子、硫黄原子が挙げられ、酸素原子の導入が最も容易である。また、一価の有機基としては、炭素数１〜５の一価有機基が好ましく、炭素数１〜３の一価炭化水素基、一価フルオロアルキル基がさらに好ましく、メチル基、トリフルオロメチル基が特に好ましい。
一般式Ｉ’において、Ｒ１１〜Ｒ１７のうち少なくとも１は水素原子であることから、上記含フッ素化合物は部分フッ素化された化合物であり、ペルフルオロ化合物ではない。
一般式Ｉ’で表される含フッ素化合物としては、一般式Ｉで表される含フッ素ジエン化合物が好ましい。
【００４９】
また、一般式Ｉ’で表される含フッ素化合物は、一般式Ｉで表される含フッ素ジエン化合物と同様、塩基の存在下、好ましくはさらに溶媒の存在下で、下記一般式ａ’で表される化合物（化合物ａ’）と下記一般式ｂで表される化合物（化合物ｂ、ペルフルオロアリルフルオロスルフェート）とを反応させることにより合成することができる。
【００５０】
【化１１】
2019131677.tif 000013
【００５１】
Ｒ１１〜Ｒ１５のうち、Ｒ１１及びＲ１２はそれぞれ独立して、水素原子、フッ素原子、メチル基又はトリフルオロメチル基であることが含フッ素化合物の重合反応性が高くなるので好ましく、水素原子又はフッ素原子がより好ましい。
Ｒ１３は水素原子、塩素原子、フッ素原子、メチル基又はトリフルオロメチル基であることが含フッ素化合物の重合反応性が高くなるので好ましい。
Ｒ１４及びＲ１５はそれぞれ独立して、水素原子、メチル基又はトリフルオロメチル基であることが、一般式Ｉ’で表される含フッ素化合物を製造する際の原料となる化合物が安定となるので好ましい。Ｒ１４又はＲ１５がフッ素原子である場合、フッ化水素（ＨＦ）として脱離しやすくなることから、構造が不安定になりやすい。
Ｒ１６及びＲ１７はそれぞれ独立して、水素原子またはフッ素原子であることが、重合反応性に富み、原料の入手や合成が容易となるので好ましい。
【００５２】
また、得られる含フッ素重合体を光硬化や熱硬化材料として用いる場合には、一般式Ｉ’で表される含フッ素化合物の揮発性を抑制する必要がある。揮発性を抑制する方法として、例えば分子量を高める方法が挙げられる。
そのため、一般式Ｉ’で表される含フッ素化合物の分子量は１８８以上が好ましく、光硬化材料や熱硬化材料として用いる場合には４００以上がより好ましい。また、硬化反応性の点から、上限は５０００以下が好ましく、２０００以下がより好ましく、１０００以下がさらに好ましい。モノマー精製は蒸留で行うことが容易であり好ましい。蒸留精製のためには蒸気圧を確保するという観点から、一般式Ｉ’で表される含フッ素化合物の分子量は１０００以下が好ましく、更に好ましくは７００以下であり、５００以下が特に好ましい。
【００５３】
一般式Ｉ’において、ｋ＝０の場合の環化重合においては、下記スキームに示すような５員環を形成する場合と６員環を形成する場合が考えられ、これらのうち少なくとも１の化合物に由来する構造を繰返し単位として含有する含フッ素重合体が得られる。下記スキームにおいてＰ・はポリマー生長ラジカル、連鎖移動剤由来のラジカル、または開始剤から発生した開始ラジカル等のラジカルを示す。
重合体は１種のモノマーを重合して得たホモポリマーでもよく、複数種のモノマーを重合して得たコポリマー（共重合体）でもよい。１種のモノマーから複数種の繰り返し単位（例えば、５員環構造と６員環構造）が生成する場合もある。
【００５４】
共重合体の場合は、ランダム共重合体、交互共重合体、ブロック共重合体、グラフト共重合体のいずれでもよい。
一般式Ｉ’のｋ＝０で表されるモノマーと共重合するモノマーは一般式Ｉ’で表される構造を有する他のモノマーであってもよいし、一般式Ｉ’で表される構造を有しない他のモノマーであってもよい。
【００５５】
【化１２】
2019131677.tif 000014
【００５６】
【化１３】
2019131677.tif 000015
【００５７】
一般式Ｉ’において、ｋ＝１の場合の環化重合においては、下記スキームに示すような６員環を形成する場合と７員環を形成する場合が考えられ、これらのうち少なくとも１の化合物に由来する構造を繰返し単位として含有する含フッ素重合体が得られる。また、７員環よりも６員環のほうが環構造が安定なので６員環が優先的に生成すると考えられる。重合体は１種のモノマーを重合して得たホモポリマーでもよく、複数種のモノマーを重合して得たコポリマー（共重合体）でもよい。１種のモノマーから複数種の繰り返し単位（例えば、６員環構造と７員環構造）が生成する場合もある。
【００５８】
共重合体の場合は、ランダム共重合体、交互共重合体、ブロック共重合体、グラフト共重合体のいずれでもよい。
一般式Ｉ’のｋ＝１で表されるモノマーと共重合するモノマーは一般式Ｉ’で表される構造を有する他のモノマーであってもよいし、一般式Ｉ’で表される構造を有しない他のモノマーであってもよい。
【００５９】
【化１４】
2019131677.tif 000016
【００６０】
【化１５】
2019131677.tif 000017
【００６１】
重合で用いられる一般式Ｉ’で表される含フッ素化合物としては、一般式Ｉで表される含フッ素ジエン化合物が好ましい。かかる化合物はモノマーの重合反応性が高く、また、モノマー合成原料の入手が容易であるため、好ましい。
【００６２】
本発明の含フッ素重合体が含有する繰返し単位の、より具体的な例を以下に示す。
【００６３】
【化１６】
2019131677.tif 000018
【００６４】
含フッ素重合体のガラス転移温度（Ｔｇ）は、成形体が高温環境に曝される場合は材料の形状安定性の点から高い方が好ましく、例えば８０℃以上が好ましく、１２５℃以上がより好ましく、１５０℃以上が更に好ましい。上限は特に限定されないが、加熱溶融成形したり、含フッ素重合体の溶液から得た塗膜をＴｇよりも高温に加熱(アニール)して構造を緻密化、均質化、安定化、高強度化させる場合には、Ｔｇは２５０℃以下が好ましく、２００℃以下が特に好ましい。
Ｔｇが高すぎると加熱溶融成形やアニール時の温度がかなり高くなるため、成形加工装置や対象物品の周辺材料への影響が懸念され、投入するエネルギーの観点からも好ましくない。Ｔｇは示差走査熱量計（ＤＳＣ）により測定することができる。高いＴｇを与えるモノマーとしては、下記構造を有するモノマーが好ましい。
【００６５】
【化１７】
2019131677.tif 000019
【００６６】
但し、Ｒ１３’はフッ素原子で置換されていてもよい炭素数１〜５のアルキル基である。特にＲ１３’がメチル基のモノマーは、原料のβ−メタリルアルコールが容易に入手できるので好ましい。
【００６７】
高いＴｇを与えるモノマーとしては、下記構造を有するモノマーも好ましい。
【００６８】
【化１８】
2019131677.tif 000020
【００６９】
但し、Ｒ１３’’は水素原子またはフッ素原子で置換されていてもよい炭素数１〜５のアルキル基である。Ｒ１４’およびＲ１５’はフッ素原子で置換されていてもよい炭素数１〜５のアルキル基であって、特にＲ１４’とＲ１５’がいずれもトリフルオロメチル基のモノマーは原料の入手性が良いので好ましい。なかでも、さらにＲ１３’’が水素原子のモノマーは原料の入手が容易であるので好ましい。
【００７０】
含フッ素重合体の熱分解温度（Ｔｄ）は加熱溶融成形およびアニール温度の点から高い方が好ましい。また、含フッ素重合体を含む電子デバイスの製造工程におけるはんだリフローのように、含フッ素重合体を含む物品が製造工程において高い温度に曝される場合があるので熱分解温度は高いほうが好ましい。本明細書においてＴｄとは、熱重量分析（ＴＧＡ）測定において３％の重量減少が認められる温度である。
Ｔｄは２７０℃以上が好ましく、３００℃以上がより好ましく、３５０℃以上が更に好ましい。上限は特に限定されないが、一般に含フッ素重合体のＴｄは５００℃以下である。
空気中でのＴｄよりも窒素など不活性ガス中でのＴｄのほうが高い場合には、真空中または不活性ガス雰囲気にすれば、空気中よりも高温に曝すことができる。
【００７１】
含フッ素重合体は、薄膜成形の点から溶媒に可溶であることが好ましい。ポリマーを溶媒に溶かした液状組成物をキャストすることにより、薄くて厚みの均一な薄膜を得ることができる。本明細書において溶媒に可溶とは、当該溶媒に対して０．１質量％以上可溶であることを意味する。
溶媒として、例えば、テトラヒドロフラン、アセトン、酢酸エチル、ジクロロメタン、ペルフルオロベンゼン等に可溶であることが好ましい。
【００７２】
含フッ素重合体は機械的物性、物理的物性の点から、ポリメチルメタクリレート（ＰＭＭＡ）換算の重量平均分子量が１万以上であることが好ましく、４万以上がより好ましく、１０万以上が更に好ましい。一方、成形性の点から２００万以下が好ましく、１００万以下がより好ましく、５０万以下が更に好ましい。
含フッ素重合体の重量平均分子量は、ゲルパーミエーションクロマトグラフィー（ＧＰＣ）を用いて重合体溶液の条件下で測定することができるが、開始剤の量や連鎖移動剤の種類と量、重合温度等により制御することができる。
【００７３】
＜含フッ素重合体の製造方法＞
本発明の含フッ素重合体の製造方法は、一般式Ｉ’で表される含フッ素化合物を含む原料モノマーを重合させる工程を含む。具体的には、例えば、原料モノマーを溶媒に溶解させ、開始剤の添加により反応を進行させることで合成することができる。
【００７４】
一般式Ｉ’で表される含フッ素化合物以外の化合物をさらに含む原料モノマー組成物を用いて、共重合体を合成してもよい。この場合の原料モノマーとなる他の化合物としては、オレフィン構造を有する化合物であればよく、例えばテトラフルオロエチレン、クロロトリフルオロエチレン、トリフルオロエチレン、フッ化ビニリデン、フッ化ビニル、エチレン、プロピレン、ペルフルオロα−オレフィン類（ヘキサフルオロプロピレン等）、（ペルフルオロアルキル）エチレン類（（ペルフルオロブチル）エチレン、（ペルフルオロヘキシル）エチレン等）、（ペルフルオロアルキル）プロペン類（３−ペルフルオロヘキシル−１−プロペン、３−ペルフルオロオクチル−１−プロペン等）、ペルフルオロ（２，２−ジメチル−１，３−ジオキソール）、ペルフルオロ（１，３−ジオキソール）、ペルフルオロ（２−メチレン−４−メチル−１，３−ジオキソラン）、ペルフルオロ（４−メトキシ−１，３−ジオキソール）、ペルフルオロ（アルキルビニルエーテル）やペルフルオロ（エーテル性酸素原子含有アルキルビニルエーテル）等のペルフルオロビニルエーテル等が挙げられる。
【００７５】
ペルフルオロビニルエーテル類としては、ＣＦ２＝ＣＦ−（ＯＣＦ２ＣＦＺ）ｔ−Ｏ−Ｒｆで表される化合物が好ましい。ただし、ｔは０〜３の整数であり、Ｚはフッ素原子またはトリフルオロメチル基であり、Ｒｆは直鎖構造であっても分岐構造であってもよい炭素数１〜１２のペルフルオロアルキル基である。なかでも、下記式（ｉ）〜（ｉｉｉ）で表される化合物（ｉ）〜（ｉｉｉ）が好ましい。ただし、式中、ｖは１〜９の整数であり、ｗは１〜９の整数であり、ｘは２または３である。
【００７６】
【化１９】
2019131677.tif 000021
【００７７】
上記の他には更に、エチルビニルエーテル、プロピルビニルエーテル、シクロへキシルビニルエーテルなどのフッ素を含有しないアルキルビニルエーテル類、メチルアクリレート、エチルアクリレート、１Ｈ−１Ｈ−２Ｈ−２Ｈ−ペルフルオロヘキシルアクリレート、１Ｈ−１Ｈ−２Ｈ−２Ｈ−ペルフルオロオクチルアクリレート、メチル２−フルオロアクリレート、メチル２−クロロアクリレートなどのアクリレート類、メチルメタクリレート、エチルメタクリレート、１Ｈ−１Ｈ−２Ｈ−２Ｈ−ペルフルオロヘキシルメタクリレート、１Ｈ−１Ｈ−２Ｈ−２Ｈ−ペルフルオロオクチルメタクリレート、メチル２−（トリフルオロメチル）アクリレートなどのメタクリレート類、アクリロニトリル、酢酸ビニル、スチレン、環状オレフィンなどを挙げることができる。
水酸基や架橋部位となるエポキシ基などの官能基を有するモノマーを共重合することもできる。水酸基を有するモノマーとしては、ヒドロキシエチルメタクリレート、ヒドロキシエチルアクリレート、ヒドロキシエチルビニルエーテル等が挙げられる。エポキシ基を有するモノマーとしてはグリシジルメタクリレート、グリシジルアクリレート、グリシジルアリルエーテル、３，４−エポキシシクロヘキシルメチルメタクリレート、（３−エチルオキセタンー３−イル）メチルメタクリレート等を挙げることができる。無水マレイン酸、イタコン酸無水物、５−ノルボルネン−２，３−ジカルボン酸無水物などのラジカル重合反応性の二重結合を有する酸無水物を共重合することもできる。
【００７８】
得られる共重合体としては、例えばランダム共重合体、交互共重合体、ブロック共重合体、グラフト共重合体が合成可能であり、原料モノマーの仕込み比や、重合条件によって所望の共重合体を得ることができる。
原料のモノマーとしては、一般式Ｉ’で表される含フッ素化合物を主モノマーとして用いてもよいし、コモノマーとして用いてもよいが、主モノマーとして用いることが低屈折率、低誘電率、化学耐久性、撥液性向上の点から好ましい。また、他のオレフィン化合物を２種以上用いることで、３元系以上の多元共重合体とすることもできる。
【００７９】
重合反応は、ラジカルが生起する条件のもとで行われるものであれば特に限定されない。例えば、バルク重合法、溶液重合法、懸濁重合法、乳化重合法等の公知のラジカル重合法が挙げられる。また、液体または超臨界の二酸化炭素中にて重合を行ってもよい。
重合は、ラジカルが生起する条件で行われる。ラジカルを生起させる方法としては、紫外線、γ線、電子線等の放射線を照射する方法、ラジカル開始剤を添加する方法等が挙げられる。重合反応器中でラジカル開始剤を添加する場合の重合温度は、通常、１０〜１５０℃、好ましくは１５〜１００℃であり、重合時間は、通常１〜２４時間、好ましくは２〜１０時間である。また、光ラジカル開始剤を用いて、可視光や紫外線を照射して重合することもできる。塗膜の硬化で放射線照射の場合の照射時間は、０．１秒〜１０分程度で、通常は１−ヒドロキシシクロヘキシルフェニルケトンなどの光ラジカル開始剤が添加される。
【００８０】
ラジカル開始剤としては、ビス（フルオロアシル）ペルオキシド類、ビス（クロロフルオロアシル）ペルオキシド類、ジアルキルペルオキシジカーボネート類、ジアシルペルオキシド類、ペルオキシエステル類、アゾ化合物類、過硫酸塩類等が挙げられる。バルク重合法、溶液重合法、懸濁重合法においては、溶媒やモノマーに可溶な非イオン性のラジカル開始剤を、乳化重合法においては、過硫酸塩類等の水溶性のラジカル開始剤を用いることが好ましい。
【００８１】
開始剤の量は、開始剤の種類、モノマーの種類、連鎖移動剤（分子量調整剤）の種類と量、重合速度、目的とするポリマーの分子量、重合温度等を勘案して適宜決定する。例えば目的とする分子量のポリマーの合成において、重合時間が、好ましくは１〜２４時間、更に好ましくは、２〜１０時間の間に収まるように、開始剤の量が決められる。
【００８２】
溶液重合法にて用いる溶媒としては、２０〜３５０℃の沸点を有する溶媒が好ましく、４０〜１５０℃の沸点を有する溶媒がより好ましい。特に５０〜８０℃の沸点を有する溶媒が、ポリマーから溶媒を分離し、溶媒を回収するうえで好ましい。
溶液重合法においては、溶媒中にモノマー、非イオン性のラジカル開始剤等を添加し、溶媒中にてラジカルを生起させてモノマーの重合を行う。モノマーおよび開始剤の添加は、一括添加であってもよく、逐次添加であってもよく、連続添加であってもよい。
懸濁重合法においては、水を分散媒として用い、該分散媒中にモノマー、および非イオン性のラジカル開始剤等を添加し、モノマーの重合を行う。
非イオン性のラジカル開始剤としては、ビス（フルオロアシル）ペルオキシド類、ビス（クロロフルオロアシル）ペルオキシド類、ジアルキルペルオキシジカーボネート類、ジアシルペルオキシド類、ペルオキシエステル類、ジアルキルペルオキシド類、ビス（フルオロアルキル）ペルオキシド類、アゾ化合物類等が挙げられる。懸濁重合法においては、助剤として前記溶媒を、懸濁粒子の凝集を防ぐ分散安定剤として界面活性剤等をそれぞれ添加してもよい。
【００８３】
溶媒は、溶媒への連鎖移動が小さいものが好ましく、反応に悪影響を及ぼさない範囲であれば特に制限はなく、フッ素非含有の有機溶媒、含フッ素有機溶媒、イオン液体、水等を単独又は混合して用いることができる。なお、これらの溶媒分子中の一部又はすべての水素原子が重水素原子で置換されていてもよい。
また原料モノマーが液体である場合（加熱して液化する場合も含む）は、溶媒を用いないでバルク重合とすることもできる。
【００８４】
溶媒としては、含フッ素有機溶媒が好ましく、ペルフルオロトリアルキルアミン類（ペルフルオロトリブチルアミン等）、ペルフルオロカーボン類（ペルフルオロヘキサン、ペルフルオロオクタン等）、ハイドロフルオロカーボン類（１Ｈ，４Ｈ−ペルフルオロブタン、１Ｈ−ペルフルオロヘキサン、１，１，１，３，３−ペンタフルオロブタン、１，１，２，２，３，３，４−ヘプタフルオロシクロペンタン、２Ｈ，３Ｈ−ペルフルオロペンタン等）、ハイドロクロロフルオロカーボン類（３，３−ジクロロ−１，１，１，２，２−ペンタフルオロプロパン、１，３−ジクロロ−１，１，２，２，３−ペンタフルオロプロパン（ＨＣＦＣ−２２５ｃｂ）等）、ハイドロフルオロエーテル類（ＣＦ３ＣＨ２ＯＣＦ２ＣＦ２Ｈ、（ペルフルオロブトキシ）メタン、（ペルフルオロブトキシ）エタン等）、含フッ素芳香族化合物類（ペルフルオロベンゼン、ｍ−ビス（トリフルオロメチル）ベンゼン、ｐ−ビス（トリフルオロメチル）ベンゼン等）等が挙げられる。フッ素非含有の有機溶媒も使用可能であるが、連鎖移動効果により、ポリマーの分子量が低下する傾向がある。
イオン液体としては、例えば、各種ピリジニウム塩、各種イミダゾリウム塩等を用いることができる。
【００８５】
なお、重合反応の再現性、目的物収率向上の点で、前記溶媒は脱酸素（空気）されたものを用いることが好ましい。脱気操作について、特に制限はないが、凍結脱気等を行うことがある。窒素ガスなどの不活性ガスをバブリングして酸素を追い出す操作が行われる場合もあるが、その際には、溶媒の沸点が低い場合に対して、溶媒を予め冷却するなど不活性ガスに同伴して溶媒が揮散しない工夫、または、同伴して揮散した溶媒を回収する工夫が必要である。
【００８６】
重合反応には分子量や分子量分布を制御するために連鎖移動剤や停止剤を用いることもできる。
連鎖移動剤としては分子量調整剤として炭化水素系化合物が好ましく、ヘキサン、メタノール、イソプロピルアルコール、モノグライム等を挙げることができる。
【００８７】
ラジカル開始剤を用いた重合で加熱して重合する場合には、冷却により重合を停止させることができるが、重合終了時に停止剤を添加してもよい。
停止剤としてはパラベンゾキノン、２，５−ジ−ｔｅｒｔ−ブチルベンゾキノン等のキノン類、ハイドロキノン、４−メトキシフェノール、２−（１，１−ジメチルエチル）−４，６−ジメチルフェノール等のフェノール類、フェノチアジン、チオ尿素、Ｎ，Ｎ−ジエチルジチオカルバミン酸ナトリウム等の含イオウ化合物類、Ｎ−ニトロソジフェニルアミン、Ｎ−ニトロソフェニルヒドロキシルアミンアルミニウム塩等のニトロソ化合物類、４−ヒドロキシ−２，２，６，６−テトラメチルピペリジン−１−オキシル等のピペリジン−１−オキシル類、酢酸銅、ジアルキルジチオカルバミン酸銅、酢酸マンガン等の遷移金属化合物類等を使用することができる。
【００８８】
目的ポリマーの収率や重合反応の再現性向上、或いはモノマーの安定性向上の点で、原料となるモノマーは脱酸素（空気）されたものを用いることが好ましい。モノマーは通常蒸留精製前の乾燥剤（モレキュラーシーブ、硫酸マグネシウム、硫酸ナトリウム、塩化カルシウムなど）添加または蒸留精製により脱水されているが、これに加えてさらに脱酸素（空気）操作を行ってもよい。さらなる脱酸素（空気）操作は、先述した溶媒の脱酸素（空気）操作と同様の方法を用いることができる。
また、原料モノマーを開始剤や溶媒と共に反応容器に投入した後に凍結脱気等を行うことで、開始剤や溶媒等と共に脱気（脱酸素）を行うこともできる。窒素ガスなどの不活性ガスによる加圧とパージを繰り返すことで脱酸素することもできる。必要に応じて、パージ後に減圧にしても良い。減圧操作と常圧の不活性ガス（例えば窒素ガス）導入を繰り返すことで脱酸素することもできる。
【００８９】
原料モノマー、開始剤及び溶媒を反応容器に投入し、必要に応じて脱気を行い、重合反応を進行させる。重合反応は、窒素ガスなどの不活性ガス雰囲気下で行うことが好ましい。
共重合体を合成する場合には、原料となる２種以上のモノマーを反応容器にあらかじめ混合してから投入しても、別々に投入しても構わない。
【００９０】
重合反応は、冷却や停止剤の投入により停止することができる。
重合反応を終えた後、残モノマーは公知の方法により取り除くことができ、目的物である含フッ素重合体は公知の方法で単離することができる。
【００９１】
単離方法としては、例えば、溶液重合の場合、撹拌下の貧溶媒中に反応溶液を排出し重合体を凝集させてスラリーとし、濾過法、遠心分離法、デカンテーション法等により回収する方法、反応溶液にスチームを吹き込んで重合体を析出させるスチームストリッピング法、反応溶液から溶媒を加熱等により直接除去する方法等が挙げられ、反応溶液へ貧溶媒を添加する方法が採用される場合もある。重合体を凝集したスラリーの場合、そのまま濾過法、遠心分離法、デカンテーション法等により回収する方法等が挙げられる。その他、カラムクロマトグラフィー、リサイクル分取ＨＰＬＣ等が挙げられ、必要に応じてこれらを単独又は複数組み合わせて用いることができる。
【００９２】
本反応で得られた目的物は通常の高分子化合物と同様の公知の方法で同定することができる。例えば、１Ｈ−，１９Ｆ−，１３Ｃ−ＮＭＲ、二次元ＮＭＲ、ＧＰＣ、静的光散乱、ＳＩＭＳやＧＣ−ＭＳ等が挙げられ、必要に応じてこれらを単独又は複数組み合わせて用いることができる。
【００９３】
得られた含フッ素重合体は高耐熱性、低吸水性、高光線透過率（透明性）、低誘電率、低屈折率、高化学耐久性、高耐候性、高撥液性、低接着性等といった特性を有し、これら諸特性のバランスにも優れる。このため、層間絶縁膜などの絶縁材料として電子回路基板や半導体に用いられる電気・電子材料、光導波路、光ファイバーのコア材、クラッド材、導光板、レンズ、などの光学材料、有機発光ダイオードの光取り出し効率を高めるための電荷輸送層用低屈折率化材、各種電子・光デバイスの封止材料、医療器具・細胞培養材料、撥液材料、エラストマー材料等の多種多様な分野に利用することができる。
【実施例】
【００９４】
以下に実施例を挙げ、本発明を具体的に説明するが、本発明はこれらに限定されない。【００９５】
＜評価方法＞
本実施例において、合成した含フッ素ジエン化合物及び含フッ素重合体の諸特性は下記により評価した。
（構造解析）
得られた化合物及び重合体の構造は日本電子株式会社製の核磁気共鳴装置（ＪＮＭ−ＡＬ３００またはＥＣＡ６００）により１Ｈ−ＮＭＲ、１３Ｃ−ＮＭＲ、１９Ｆ−ＮＭＲ測定や、それらの二次元ＮＭＲを用いた解析を行うことで同定した。実施例記載の１Ｈ−ＮＭＲおよび１９Ｆ−ＮＭＲのケミカルシフトの基準物質は、それぞれテトラメチルシラン、ＣＦＣｌ３である。
（重量平均分子量）
ポリマーの重量平均分子量はゲルパーミエーションクロマトグラフィー（ＧＰＣ）測定装置（東ソー製、ＨＬＣ−８３２０ＧＰＣ）を用い、ＰＭＭＡ換算の重量平均分子量を求めた。溶媒は、アサヒクリンＡＫ−２２５  ＳＥＣグレード−１、ＡＧＣ社製を用いた。カラムは、ＰＬｇｅｌ  ５μｍ  ＭＩＸＥＤ−Ｃ（ポリマーラボラトリー社製）を２本直列につなぎ合わせて用いた。測定温度は４０℃とした。検出器は、蒸発光散乱検出器を用いた。
（熱分解温度Ｔｄ）
示差熱重量同時測定装置  ＳＴＡ７２００（日立ハイテクサイエンス）を用いて、乾燥空気中または窒素中、１０℃／分で昇温して、３％重量減少温度Ｔｄ（３％）を求めた。
（ガラス転移温度Ｔｇ）
Ｔｇの測定には、ＤＳＣ装置（ティー・エイ・インスツルメント社製、装置名：Ｑ１００、または、ＮＥＴＺＳＣＨ社製、装置名：ＤＳＣ  ２０４  Ｆ１  Ｐｈｏｅｎｉｘ）を用いた。ポリマーを示差走査熱量計（ＤＳＣ）用のアルミニウム製容器に入れて、実測されたＴｇよりも少なくとも３０℃以上高い温度まで昇温した後、１０℃／分で−５０℃まで冷却した。次いで、１０℃／分で昇温して転移終了時よりも少なくとも３０℃以上高い温度まで加熱し、ＤＳＣ曲線を描いてＴｇ（中間点ガラス転移温度）を求めた。
なお、実施例２−１〜２−１４、２−１６で製造したポリマーのガラス転移温度はティー・エイ・インスツルメント社製装置を用い、実施例２−１５、２−１７〜２−２１で製造したポリマーのガラス転移温度はＮＥＴＺＳＣＨ社製装置を用いて測定した。【００９６】
なお、実施例に用いた化合物の略号は以下のとおりである。
（試薬）
ＰＦＡＳ：ペルフルオロアリルフルオロスルフェート（ＣＦ２＝ＣＦＣＦ２ＯＳＯ２Ｆ）
（モノマー）
ＦＨＤＡＥ：ＣＨ２＝ＣＨＣＨ２ＯＣＦ２ＣＦ＝ＣＦ２
１Ｍ−ＦＨＤＡＥ：ＣＨ３−ＣＨ＝ＣＨＣＨ２ＯＣＦ２ＣＦ＝ＣＦ２
２Ｍ−ＦＨＤＡＥ：ＣＨ２＝Ｃ（ＣＨ３）ＣＨ２ＯＣＦ２ＣＦ＝ＣＦ２
３Ｍ−ＦＨＤＡＥ：ＣＨ２＝ＣＨＣＨ（ＣＨ３）ＯＣＦ２ＣＦ＝ＣＦ２
３３ＤＦＭ−ＦＨＤＡＥ：ＣＨ２＝ＣＨＣ（ＣＦ３）２ＯＣＦ２ＣＦ＝ＣＦ２
ＦＨＢＡＥ：ＣＨ２＝ＣＨＣＨ２ＣＨ２ＯＣＦ２ＣＦ＝ＣＦ２
４４ＤＦＭ−ＦＨＢＡＥ：ＣＨ２＝ＣＨＣＨ２Ｃ（ＣＦ３）２ＯＣＦ２ＣＦ＝ＣＦ２
Ｃ６ＦＭＡ：ＣＨ２＝Ｃ（ＣＨ３）ＣＯＯ（ＣＨ２）２（ＣＦ２）６Ｆ
（ラジカル開始剤）
ＩＰＰ：ジイソプロピルペルオキシジカーボネート
ＰＦＢＰＯ：ペルフルオロベンゾイルペルオキシド（下記式で表される化合物）【００９７】
【化２０】
2019131677.tif 000022
【００９８】
（溶媒）
ＨＣＦＣ−２２５ｃｂ：ＣＣｌＦ２ＣＦ２ＣＨＣｌＦ【００９９】
＜実施例１−１＞ＦＨＤＡＥの合成１
還流冷却器、滴下ロート、温度計を備えた５０ｍＬの四つ口丸底フラスコに、窒素雰囲気下でモレキュラーシーブ４Ａで脱水したジグライム（１３．５ｇ）、炭酸ナトリウム（１．０９ｇ、１０．３ｍｍｏｌ）及びアリルアルコール（９．００ｇ、１５５ｍｍｏｌ）を仕込み、撹拌子で撹拌しながら、氷水で内温を５℃以下まで冷却した。内温を１５℃以下に保ちながら、ＰＦＡＳ（４．５０ｇ、１９．６ｍｍｏｌ）を１５分かけて滴下した。滴下終了時の内温は２℃であった。氷水バスから氷を取り除いて５時間撹拌すると内温は１２℃であった。反応液のガスクロマトグラフ（ＧＣ）分析からＦＨＤＡＥの反応収率を求めたところ６５％であった。
ＦＨＤＡＥと副生したジアリルエーテル（ＣＨ２＝ＣＨＣＨ２ＯＣＨ２ＣＨ＝ＣＨ２）の面積比率は２６：１であった。なお、反応収率は、あとで蒸留精製して得たＦＨＤＡＥとジグライムを使用して求めたガスクロマトグラフピークの感度比を用いて算出した。ＰＦＡＳの反応率は１００％であった。同様の反応を行い、反応液を３回水洗し、モレキュラーシーブ４Ａで乾燥して４，４’−ビピリジルを添加して蒸留したところ、沸点４５．８℃／２６．６ｋＰａで、ＧＣ純度９９％以上のＦＨＤＡＥを得た。【０１００】
１Ｈ−ＮＭＲ（ＣＤＣｌ３）：δ（ｐｐｍ）４．４８（２Ｈ），５．２８（１Ｈ），５．３８（１Ｈ），５．９２（１Ｈ）。
１９Ｆ−ＮＭＲ（ＣＤＣｌ３）：δ（ｐｐｍ）−７３．７（２Ｆ），−９５．３（１Ｆ）、−１０７．４（１Ｆ）、−１８９．４（１Ｆ）。【０１０１】
＜実施例１−２＞ＦＨＤＡＥの合成２
還流冷却器、滴下ロート、温度計を備えた４つ口２００ｍＬの丸底フラスコに、窒素雰囲気下でモレキュラーシーブ４Ａで脱水したテトラグライム（６０．８ｇ）、トリエチルアミン（１０．７ｇ、１０６ｍｍｏｌ）及びアリルアルコール（６．１３ｇ、１０６ｍｍｏｌ）を仕込み、撹拌子で撹拌しながら、氷水で内温を５℃以下まで冷却した。内温を１０℃以下に保ちながら、ＰＦＡＳ（２０．３ｇ、８８．０ｍｍｏｌ）を３０分かけて滴下した。滴下終了時の内温は７℃であった。氷水バスから氷を取り除いて５時間撹拌すると内温は１８℃であった。反応液のＧＣ分析より、ＰＦＡＳの反応率は１００％で、ＦＨＤＡＥの反応収率は７１％であった。ジアリルエーテルは生成していなかった。なお、反応収率は、蒸留精製して得たＦＨＤＡＥとテトラグライムを用いて求めたガスクロマトグラフピークの感度比を用いて算出した。【０１０２】
＜実施例１−３＞ＦＨＤＡＥの合成３
還流冷却器、滴下ロート、温度計を備えた４つ口２００ｍＬの丸底フラスコに、窒素雰囲気下でモレキュラーシーブ４Ａで脱水したテトラグライム（６０．８ｇ）、トリプロピルアミン（１５．１ｇ、１０６ｍｍｏｌ）、及びアリルアルコール（６．１３ｇ、１０６ｍｍｏｌ）を仕込み、撹拌子で撹拌しながら、氷水で内温を５℃以下まで冷却した。内温を１０℃以下に保ちながら、ＰＦＡＳ（２０．３ｇ、８８．０ｍｍｏｌ）を２５分かけて滴下した。滴下終了時の内温は８℃であった。氷水バスから氷を取り除いて１時間撹拌すると内温は１５℃であった。引き続き室温で一晩反応させた。
滴下ロートと還流冷却器を取り外し、４つ口フラスコに室温の水浴をセットし、ドライアイス−エタノールで冷却した冷却トラップと液体窒素で冷却した冷却トラップを介して真空ポンプに接続し、撹拌しながら低沸点成分を冷却トラップに抜き出した。ドライアイス−エタノールに少量のトリプロピルアミンを含有するＦＨＤＡＥ１３．７ｇが得られた。ジアリルエーテルは含まれていなかった。この粗生成物を１Ｎ  ＨＣｌで処理した後、水洗することで、トリプロピルアミンを含有しないＦＨＤＡＥがＧＣ純度９９．５％で得られた。目的物の収量は１２．２ｇ、単離収率は７４％であった。【０１０３】
＜実施例１−４＞２Ｍ−ＦＨＤＡＥの合成
還流冷却器、滴下ロート、温度計を備えた４つ口１Ｌの丸底フラスコに、窒素雰囲気下でモレキュラーシーブ４Ａで脱水したテトラグライム（１８２ｇ）、トリプロピルアミン（４５．４ｇ、３１７ｍｍｏｌ）及びβ−メタリルアルコール（２２．８ｇ、３１７ｍｍｏｌ）を仕込み、撹拌子で撹拌しながら、氷水で内温を５℃以下まで冷却した。内温を１０℃以下に保ちながら、ＰＦＡＳ（６０．８ｇ、２６４ｍｍｏｌ）を４０分かけて滴下した。滴下終了時の内温は９℃であった。氷水バスから氷を取り除いて１時間撹拌すると内温は１６℃であった。引き続き室温で一晩反応させた。反応液のＧＣ分析より、ＰＦＡＳの反応率は１００％で、２Ｍ−ＦＨＤＡＥの反応収率は８１％であった。なお、反応収率は、あとで蒸留精製して得た２Ｍ−ＦＨＤＡＥとテトラグライムを使用して求めたガスクロマトグラフピークの感度比を用いて算出した。反応後水洗し、１Ｎ  ＨＣｌで処理した後に再度水洗、蒸留を行った。沸点５２．４℃／１６ｋＰａで、ＧＣ純度９９．５％以上の２Ｍ−ＦＨＤＡＥを得た。【０１０４】
１Ｈ−ＮＭＲ（ＣＤＣｌ３）：δ（ｐｐｍ）１．７９（３Ｈ），４．３９（２Ｈ），４．９８（１Ｈ），５．０５（１Ｈ）。
１９Ｆ−ＮＭＲ（ＣＤＣｌ３）：δ（ｐｐｍ）−７３．７（２Ｆ），−９５．２（１Ｆ），−１０７．４（１Ｆ），−１８９．４（１Ｆ）。【０１０５】
＜実施例１−５＞１Ｍ−ＦＨＤＡＥの合成
還流冷却器、滴下ロート、温度計を備えた４つ口２００ｍＬの丸底フラスコに、窒素雰囲気下でモレキュラーシーブ４Ａで脱水したテトラグライム（６０．８ｇ）、トリプロピルアミン（１５．１ｇ、１０６ｍｍｏｌ）及びクロチルアルコール（７．６２ｇ、１０６ｍｍｏｌ）を仕込み、撹拌子で撹拌しながら、氷水で内温を５℃以下まで冷却した。内温を１０℃以下に保ちながら、ＰＦＡＳ（２０．３ｇ、８８．０ｍｍｏｌ）を４０分かけて滴下した。滴下終了時の内温は９．８℃であった。氷水バスから氷を取り除いて１時間撹拌すると内温は１６℃であった。引き続き室温で一晩反応させた。反応後水洗し、１Ｎ  ＨＣｌで処理した後に再度水洗を行った。その結果、ＧＣ純度８９％の１Ｍ−ＦＨＤＡＥを収率６７％で得た。【０１０６】
１Ｈ−ＮＭＲ（ＣＤＣｌ３）：δ（ｐｐｍ）１．７５（３Ｈ），４．４１（２Ｈ），５．５８（１Ｈ），５．８７（１Ｈ）。
１９Ｆ−ＮＭＲ（ＣＤＣｌ３）：δ（ｐｐｍ）−７３．５（２Ｆ）、−９５．５（１Ｆ），−１０７．５（１Ｆ）、−１８９．２（１Ｆ）。【０１０７】
＜実施例１−６＞３Ｍ−ＦＨＤＡＥの合成
還流冷却器、滴下ロート、温度計を備えた４つ口３００ｍＬの丸底フラスコに、窒素雰囲気下でモレキュラーシーブ４Ａで脱水したテトラグライム（９１．１ｇ）、トリエチルアミン（１６．０ｇ、１５８ｍｍｏｌ）及び１−ブテン−３−オール（８．５７ｇ、１１９ｍｍｏｌ）を仕込み、撹拌子で撹拌しながら、氷水で内温を１０℃以下まで冷却した。内温を１０℃以下に保ちながら、ＰＦＡＳ（３０．４ｇ、６１３２ｍｍｏｌ）を４５分かけて滴下した。滴下終了時の内温は７℃であった。滴下終了して３０分後に氷水バスから氷を取り除いて３０分撹拌すると内温は７℃であった。引き続き室温で一晩反応させた。ＰＦＡＳを０．９ｇ（４ｍｍｏｌ）添加して室温で１日撹拌したところ、ＰＦＡＳの反応率は１００％であった。
滴下ロートと還流冷却器を取り外し、４つ口フラスコに室温の水浴をセットし、ドライアイス−エタノールで冷却した冷却トラップと液体窒素で冷却した冷却トラップを介して真空ポンプに接続し、撹拌しながら低沸点成分を冷却トラップに抜き出した。水浴温度を室温（約２０℃）で１時間保持した後、水浴温度を３０℃、４０℃、５０℃に順に上げてそれぞれの温度で３０分、６０℃で２時間保持した。ドライアイス−エタノール冷却トラップに少量のトリエチルアミンを含有する３Ｍ−ＦＨＤＡＥ２１．４ｇを得た。この粗生成物を１Ｎ  ＨＣｌで処理した後、水洗することで、トリエチルアミンを含有しない３Ｍ−ＦＨＤＡＥをＧＣ純度９６．９％で得た。目的物の収量は１５．６ｇ、単離収率は６５％であった。【０１０８】
１Ｈ−ＮＭＲ（ＣＤＣｌ３）：δ（ｐｐｍ）１．３９（３Ｈ），４．９２（１Ｈ），５．１７（１Ｈ），５．２７（１Ｈ），５．８８（１Ｈ）。
１９Ｆ−ＮＭＲ（ＣＤＣｌ３）：δ（ｐｐｍ）−７３．０（２Ｆ）、−９５．８（１Ｆ），−１０７．５（１Ｆ），−１８８．９（１Ｆ）。【０１０９】
＜実施例１−７＞３３ＤＦＭ−ＦＨＤＡＥの合成
還流冷却器、滴下ロート、温度計を備えた４つ口２００ｍＬの丸底フラスコに、窒素雰囲気下でモレキュラーシーブ４Ａで脱水したテトラグライム（４５．６ｇ）、トリプロピルアミン（１１．４ｇ、７９．２ｍｍｏｌ）及びＣＨ２＝ＣＨＣ（ＣＦ３）２ＯＨ（ＳＹＮＱＵＥＳＴ  ＬＡＢＯＲＡＴＯＲＩＥＳ製）（１５．４ｇ、７９．２ｍｍｏｌ）を仕込み、撹拌子で撹拌しながら、氷水で内温を５℃以下まで冷却した。内温を１０℃以下に保ちながら、ＰＦＡＳ（１５．２ｇ、６６．０ｍｍｏｌ）を２０分かけて滴下した。滴下終了時の内温は８℃であった。１５分後に内温は４℃に低下した。氷水バスから氷を取り除いて１時間撹拌すると内温は６℃であった。引き続き室温で一晩反応させた。
滴下ロートと還流冷却器を取り外し、４つ口フラスコに室温の水浴をセットし、ドライアイス−エタノールで冷却した冷却トラップと液体窒素で冷却した冷却トラップを介して真空ポンプに接続し、撹拌しながら低沸点成分を冷却トラップに抜き出した。この粗生成物を１Ｎ  ＨＣｌで処理した後、水洗することで、トリプロピルアミンを含有しない３３ＤＦＭ−ＦＨＤＡＥ（沸点５２℃／１３．３ｋＰａ）がＧＣ純度９８．６％で得られた。目的物の収量は１３．９ｇ、単離収率は６５％であった。【０１１０】
１Ｈ−ＮＭＲ（ＣＤＣｌ３）：δ（ｐｐｍ）５．８８、５．９２、５．９５、６．０１（合わせて２Ｈ），６．０９〜６．２３（１Ｈ）。
１９Ｆ−ＮＭＲ（ＣＤＣｌ３）：δ（ｐｐｍ）−６５．３（２Ｆ）、−７４．３（６Ｆ），−９３．２（１Ｆ），−１０５．８（１Ｆ）、−１８９．５（１Ｆ）。【０１１１】
＜実施例１−８＞ＦＨＢＡＥの合成
還流冷却器、滴下ロート、温度計を備えた４つ口２００ｍＬの丸底フラスコに、窒素雰囲気下でモレキュラーシーブ４Ａで脱水したテトラグライム（４５．６ｇ）、トリエチルアミン（８．０２ｇ、７９．２ｍｍｏｌ）及び３−ブテン−１−オール（４．２８ｇ、５９．４ｍｍｏｌ）を仕込み、撹拌子で撹拌しながら、氷水で内温を５℃以下まで冷却した。内温を１０℃以下に保ちながら、ＰＦＡＳ（１５．２ｇ、６６．０ｍｍｏｌ）を３０分かけて滴下した。滴下終了時の内温は６℃であった。滴下終了して１５分後に氷水バスから氷を取り除いて４５分撹拌すると内温は９℃であった。引き続き室温で一晩反応させた。反応液のＧＣ分析より、ＰＦＡＳの反応率は１００％であった。
滴下ロートと還流冷却器を取り外し、４つ口フラスコに室温の水浴をセットし、ドライアイス−エタノールで冷却した冷却トラップと液体窒素で冷却した冷却トラップを介して真空ポンプに接続し、撹拌しながら低沸点成分を冷却トラップに抜き出した。水浴温度を室温（約２０℃）で１時間保持した後、水浴温度を３０℃、４０℃、５０℃に順に上げてそれぞれの温度で３０分、６０℃で２時間保持した。ドライアイス−エタノール冷却トラップに少量のトリエチルアミンを含有するＦＨＢＡＥ１０．９ｇを得た。この粗生成物を１Ｎ  ＨＣｌで処理した後、水洗することで、トリエチルアミンを含有しないＦＨＢＡＥをＧＣ純度９９．０％で得た。目的物の収量は７．６ｇ、単離収率は６４％であった。
１Ｈ−ＮＭＲ（ＣＤＣｌ３）：δ（ｐｐｍ）２．４４（２Ｈ）、４．０２（２Ｈ）、５．１３（２Ｈ）、５．７９（１Ｈ）
１９Ｆ−ＮＭＲ（ＣＤＣｌ３）：δ（ｐｐｍ）−７３．９（２Ｆ）、−９５．４（２Ｆ）、−１０７．４（１Ｆ），−１８９．４（１Ｆ）。【０１１２】
＜実施例１−９＞４４ＤＦＭ−ＦＨＢＡＥの合成
還流冷却器、滴下ロート、温度計を備えた４つ口５００ｍＬの丸底フラスコに、窒素雰囲気下でモレキュラーシーブ４Ａで脱水したテトラグライム（１３６．７ｇ）、トリエチルアミン（２４．１ｇ、２３８ｍｍｏｌ）及び１，１−ビス（トリフルオロメチル）−３−ブテン−１−オール（３７．１ｇ、１７８ｍｍｏｌ）を仕込み、撹拌子で撹拌しながら、氷水で内温を５℃以下まで冷却した。内温を１０℃以下に保ちながら、ＰＦＡＳ（４５．６ｇ、１９８ｍｍｏｌ）を１時間かけて滴下した。滴下終了して３０分後に氷水バスから氷を取り除いて引き続き室温で一晩撹拌した。反応液のＧＣ分析より、ＰＦＡＳの反応率は１００％であった。
滴下ロートと還流冷却器を取り外し、４つ口フラスコに室温の水浴をセットし、ドライアイス−エタノールで冷却した冷却トラップと液体窒素で冷却した冷却トラップを介して真空ポンプに接続し、撹拌しながら低沸点成分を冷却トラップに抜き出した。水浴温度を室温で２時間保持した後、４０℃に昇温して２時間保持した。ドライアイス−エタノール冷却トラップに少量のトリエチルアミンを含有する４４ＤＦＭ−ＦＨＢＡＥ６０．１ｇを得た。この粗生成物を１Ｎ  ＨＣｌで処理した後、３．０Ｎ食塩水で洗浄した。下層を分液採取してトリエチルアミンを含有しない４４ＤＦＭ−ＦＨＢＡＥをＧＣ純度９７．９％で得た。目的物の収量は５３．７ｇ、単離収率は９０％であった。
減圧蒸留により、純度９９．５％以上の目的生成物を蒸留収率６８％で得た。沸点は５９℃／６．７ｋＰａであった。
１Ｈ−ＮＭＲ（ＣＤＣｌ３）：δ（ｐｐｍ）３．１１（２Ｈ）、５．３０（２Ｈ）、５．８３（１Ｈ）
１９Ｆ−ＮＭＲ（ＣＤＣｌ３）：δ（ｐｐｍ）−６６．３（２Ｆ）、−７３．８（６Ｆ、）、−９３．２（１Ｆ）、−１０５．５（１Ｆ），−１８９．６（１Ｆ）。【０１１３】
＜実施例２−１＞２Ｍ−ＦＨＤＡＥポリマーの合成
内容積１２０ｍＬのハステロイ製オートクレーブに、２Ｍ−ＦＨＤＡＥ（６．００ｇ）を仕込んだ。イソプロピルアルコール（０．９３ｇ）をＨＣＦＣ−２２５ｃｂで１０倍に希釈して加え、次に、ＩＰＰ（４８ｍｇ）をＨＣＦＣ−２２５ｃｂで２００倍に希釈した液を加え、最後にＨＣＦＣ−２２５ｃｂを加えて、仕込んだＨＣＦＣ−２２５ｃｂの全量を５３．０２ｇとした。
液体窒素を用いて凍結脱気を２回繰り返した後、約０℃まで戻し、窒素ガスを０．３ＭＰａＧ（Ｇはゲージ圧を示す）まで導入した。オートクレーブをウォーターバスにセットし、内温を４０℃に保持しつつ、６時間撹拌した後、オートクレーブを氷水に浸けて、２０℃以下まで冷却した。
反応液をオートクレーブからビーカーに移し替え、ＨＣＦＣ−２２５ｃｂの洗液と合わせて内容物の全量を１０４ｇとした。３０分間撹拌後、ｎ−ヘキサン１２６ｇを添加してさらに３０分間撹拌した。減圧ろ過したのち、得られた固形分に酢酸エチルを加えて全量を５８ｇとした。３０分撹拌した後、ｎ−ヘキサン１２６ｇを添加してポリマーを凝集し、減圧ろ過した。酢酸エチルとｎ−ヘキサンを用いた同様の操作をもう１回繰り返した。
６０℃で一晩真空乾燥して白色のポリマー４．７２ｇを得た。重量平均分子量は４０，１００、空気中のＴｄ（３％）は３１６℃、窒素中のＴｄ（３％）は４１５℃、Ｔｇは１７６℃であった。
１Ｈ−，１３Ｃ−，１９Ｆ−ＮＭＲとそれらの二次元ＮＭＲを用いた解析により、得られたポリマーは、下記に示す繰返し単位からなるホモポリマーであることが確認された。【０１１４】
【化２１】
2019131677.tif 000023
【０１１５】
＜実施例２−２〜２−１０＞２Ｍ−ＦＨＤＡＥポリマーの合成２〜１０
実施例２−１における仕込みの各条件を表１に記載の条件に変更した以外は実施例２−１と同様にして、２Ｍ−ＦＨＤＡＥポリマーを重合した。得られたポリマー収量、重量平均分子量、熱分解開始温度及びガラス転移温度も表１に示した。
なお、実施例２−６のポリマーは、ポリマー濃度３質量％において、テトラヒドロフラン、酢酸エチル、アセトン、ジクロロメタン、ペルフルオロベンゼンのすべてに溶解した。【０１１６】
【表１】
2019131677.tif 000024
【０１１７】
（吸収スペクトルの測定）
実施例２−６のポリマーを濃度１０質量％で酢酸エチルとプロピレングリコールモノメチルエーテルアセテートの混合溶媒（この順に質量比４：１）に溶解した。ＰＦＡシャーレを用いて室温でキャストして一晩放置し、６０℃で２時間乾燥した後、２２０℃で３０分アニールし、更に２２０℃で熱プレスすることにより表面が平滑な厚さ約１００μｍの無色透明な膜を得た。島津製作所社製ＵＶ−３１００を用いて２００ｎｍ〜１７００ｎｍの吸収スペクトルを測定したところ、４００〜１７００ｎｍにおいて吸収は認められなかった。【０１１８】
（屈折率の測定）
上述の実施例２−６の膜について、屈折率測定装置（米国メトリコン社製プリズムカプラ：２０１０／Ｍ）を用いて、膜の波長４７３ｎｍ、５９４ｎｍおよび６５８ｎｍの光に対する屈折率を測定し、装置付属のＭｅｔｒｉｃｏｎ  Ｆｉｔを用いて波長５８９ｎｍの光に対する屈折率を算出したところ、屈折率は１．４１（５８９ｎｍ）であった。【０１１９】
（アッベ数の測定）
上述の実施例２−６の膜について、装置付属のＭｅｔｒｉｃｏｎ  Ｆｉｔを用いて波長４８６ｎｍ、５８９ｎｍ、および６５６ｎｍにおける屈折率を算出し、下式（Ｉ）からアッベ数を算出したところ、アッベ数は５７．２６であった。
νＤ＝（ｎＤ−１）／（ｎＦ−ｎＣ）    （Ｉ）
ただし、νＤは、アッベ数であり、ｎＤは、波長５８９ｎｍの光に対する屈折率であり、ｎＦは、波長４８６ｎｍの光に対する屈折率であり、ｎＣは、波長６５６ｎｍの光に対する屈折率である。【０１２０】
＜実施例２−１１＞２Ｍ−ＦＨＤＡＥポリマー低分子量体の合成（１）
内容積１２０ｍＬのハステロイ製オートクレーブに、２Ｍ−ＦＨＤＡＥ（３．００ｇ）を仕込んだ。イソプロピルアルコール（３．７３ｇ）を加え、次に、ＩＰＰ（３８ｍｇ）をＨＣＦＣ−２２５ｃｂで２０倍に希釈した液を加え、最後にＨＣＦＣ−２２５ｃｂを加えて、仕込んだＨＣＦＣ−２２５ｃｂの全量を５２．８９ｇとした。以下、実施例２−１と同様にして重合、後処理を行い、白色のポリマー１．４４ｇを得た。重量平均分子量は７，４００、空気中のＴｄ（３％）は３０７℃、Ｔｇは１５４℃であった。【０１２１】
＜実施例２−１２＞２Ｍ−ＦＨＤＡＥポリマー低分子量体の合成と末端安定化（２）
内容積１２０ｍＬのハステロイ製オートクレーブに、２Ｍ−ＦＨＤＡＥ（３．００ｇ）を仕込んだ。ＣＦ３（ＣＦ２）３−Ｉ（６．４４ｇ）を加え、次に、ＩＰＰ（３８ｍｇ）をＨＣＦＣ−２２５ｃｂで２００倍に希釈した液を加え、最後にＨＣＦＣ−２２５ｃｂを加えて、仕込んだＨＣＦＣ−２２５ｃｂの全量を５０．５２ｇとした。以下、実施例２−１と同様にして重合、後処理を行い、白色のポリマー２．１５ｇを得た。重量平均分子量は１２，２００、空気中のＴｄ（３％）は２９６℃、Ｔｇは１５７℃であった。
次に、国際公開第２０１７／０８６４６５号記載の方法に従って、以下のようにして、末端基を安定化した。
内容積１２０ｍＬのハステロイ製オートクレーブに、得られたポリマー１．３５ｇをＨＣＦＣ−２２５ｃｂ（４０．００ｇ）に溶解して仕込んだ。次に、ＩＰＰ（３８ｍｇ）とＨＣＦＣ−２２５ｃｂ（５．５０ｇ）とｎ−ヘキサン（０．６７５ｇ）の混合液を添加し、さらにＨＣＦＣ−２２５ｃｂを添加して、仕込み液の全量を６７．５０ｇにした。
液体窒素を用いて凍結脱気を２回繰り返した後、約０℃まで戻し、窒素ガスを０．３ＭＰａＧまで導入した。オートクレーブをウォーターバスにセットし、内温を７０℃に保持しつつ、７時間撹拌した後、放冷した。
内容物をＨＣＦＣ２２５ｃｂの洗液と共にナスフラスコに移し、内容物が２７．０ｇになるまでエバポレーターで濃縮した。ｎ−ヘキサンで凝集、ろ過した後、得られた固形分にＨＣＦＣ２２５ｃｂを加えて全量を２７ｇにして撹拌して溶解させた。この凝集、ろ過、溶解の操作を繰り返した後、ｎ−ヘキサンで凝集して６０℃で１８時間真空乾燥した。得られた白色ポリマーは１．２２ｇであった。ペルフルオロベンゼンに溶解して１９Ｆ−ＮＭＲを測定したところ、ＩＰＰ／ｎ−ヘキサンで処理する前にあったポリマー末端の−４０〜−５０ｐｐｍの−ＣＦ２−Ｉに基づくピークが消失していた。【０１２２】
＜実施例２−１３＞２Ｍ−ＦＨＤＡＥポリマーの合成
内容積１２０ｍＬのハステロイ製オートクレーブに、２Ｍ−ＦＨＤＡＥ（６．００ｇ）を仕込んだ。次に、ＩＰＰ（２４ｍｇ）を酢酸エチルで４００倍に希釈した液を加え、最後に酢酸エチルを加えて、仕込んだ酢酸エチルの全量を５３．９８ｇとした。
液体窒素を用いて凍結脱気を２回繰り返した後、約０℃まで戻し、窒素ガスを０．３ＭＰａＧまで導入した。オートクレーブをウォーターバスにセットし、内温を４０℃に保持しつつ、６時間撹拌した後、オートクレーブを氷水に浸けて、２０℃以下まで冷却した。
反応液をオートクレーブからビーカーに移し替え、酢酸エチルの洗液と合わせて内容物の全量を７０ｇとした。３０分間撹拌後、ｎ−ヘキサン１５３ｇを添加してさらに３０分間撹拌した。減圧ろ過したのち、得られた固形分に酢酸エチルを加えて全量を７０ｇとした。３０分撹拌した後、ｎ−ヘキサン１５３ｇを添加してポリマーを凝集し、減圧ろ過した。酢酸エチルとｎ−ヘキサンを用いた同様の操作をもう１回繰り返した。
６０℃で一晩真空乾燥して白色のポリマー５．０５ｇを得た。重量平均分子量は６２，２００、空気中のＴｄ（３％）は３０４℃、窒素中のＴｄ（３％）は３８６℃、Ｔｇは１８８℃であった。【０１２３】
＜実施例２−１４＞ＦＨＤＡＥポリマーの合成
撹拌子を入れた５０ｍｌの３つ口フラスコにＦＨＤＡＥ（３．００ｇ）を添加し、イソプロピルアルコール（０．４７ｇ）をＨＣＦＣ−２２５ｃｂで１０倍に希釈して加え、次に、ＩＰＰ（９６ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を２６．４４ｇとした。
ジムロート冷却器を装着し、液体窒素を用いて凍結脱気を２回繰り返した後、約０℃まで戻し、系内に窒素ガスを導入した。窒素シールした状態で４０℃に加温して６時間撹拌した。氷水で冷却後、内容物をビーカーに移した。ＨＣＦＣ−２２５ｃｂの洗液と合わせて内容物の全量は５２ｇであった。
３０分撹拌後ｎ−ヘキサン６３ｇを添加してさらに３０分撹拌した。減圧ろ過後、酢酸エチルを加えて全量を４１ｇにして３０分撹拌した。ｎ−ヘキサン８８ｇを添加して３０分撹拌して減圧ろ過をした。酢酸エチルとｎ−ヘキサンを用いた同様の操作をもう１回繰り返した。
６０℃で一晩真空乾燥して白色のポリマー２．２１ｇを得た。得られたポリマーの空気中の熱分解温度Ｔｄ（３％）は３０１℃であった。このポリマーはアセトンに０．５質量％の濃度で溶解した。
得られるポリマーは下記に示す繰り返し単位を含むものとなる。【０１２４】
【化２２】
2019131677.tif 000025
【０１２５】
＜実施例２−１５＞３Ｍ−ＦＨＤＡＥポリマーの合成
内容積１２０ｍＬのハステロイ製オートクレーブに、３Ｍ−ＦＨＤＡＥ（６．００ｇ）を仕込んだ。ＩＰＰ（１２０ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を５３．８８ｇとした。以下、重合温度を４５℃にした以外は、実施例２−１と同様にして重合した。内容物をビーカーに移し、ＨＣＦＣ−２２５ｃｂによる洗浄液をそれに加えた。全量は１１５ｇであった。３０分撹拌した後、メタノール１７２ｇを添加してポリマーを凝集させ、３０分撹拌してろ過した。得られたポリマーをＨＣＦＣ−２２５ｃｂの９３ｇに溶解し、１４２ｇのメタノールでポリマーを凝集してろ過した。同様の操作をもう一回繰り返した後、６０℃で１６時間真空乾燥した。白色のポリマー５．１７ｇを得た。重量平均分子量は５４，８００、空気中のＴｄ（３％）は３５２℃、窒素中のＴｄ（３％）は４０５℃、Ｔｇは１０３℃であった。
得られるポリマーは下記に示す繰り返し単位を含むものとなる。【０１２６】
【化２３】
2019131677.tif 000026
【０１２７】
＜実施例２−１６＞３３ＤＦＭ−ＦＨＤＡＥポリマーの合成
内容積３０ｍＬのハステロイ製オートクレーブに、３３ＤＦＭ−ＦＨＤＡＥ（３．００ｇ）を仕込んだ。次に、ＰＦＢＰＯ（７５ｍｇ）をＨＣＦＣ−２２５ｃｂで４０倍に希釈した液を加え、最後にＨＣＦＣ−２２５ｃｂを加えて、仕込んだＨＣＦＣ−２２５ｃｂの全量を１１．９３ｇとした。
液体窒素を用いて凍結脱気を２回繰り返した後、約０℃まで戻し、窒素ガスを０．３ＭＰａＧまで導入した。オートクレーブをオイルバスにセットし、内温を８０℃に保持しつつ、６時間撹拌した後、オートクレーブを氷水に浸けて、２０℃以下まで冷却した。得られた反応液は、無色透明の液体であった、
上記反応液をオートクレーブからビーカーに移し替え、撹拌しながら、ｎ−ヘキサン１７．５ｇを添加してさらに３０分間撹拌した。減圧ろ過したのち、得られた固形分にＨＣＦＣ−２２５ｃｂを加えて全量を２９ｇとした。３０分撹拌した後、ｎ−ヘキサン３８ｇを添加してポリマーを凝集し、減圧ろ過した。ＨＣＦＣ−２２５ｃｂとｎ−ヘキサンを用いた同様の操作をもう１回繰り返した。
６０℃で３２時間真空乾燥して白色のポリマー２．７８ｇを得た。重量平均分子量は２０，３００、空気中のＴｄ（３％）は３８９℃、Ｔｇは１１９℃であった。
得られるポリマーは下記に示す繰り返し単位を含むものとなる。【０１２８】
【化２４】
2019131677.tif 000027
【０１２９】
＜実施例２−１７＞ＦＨＢＡＥポリマーの合成
内容積１２０ｍＬのハステロイ製オートクレーブに、ＦＨＢＡＥ（６．００ｇ）を仕込んだ。ＩＰＰ（１２０ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を５３．８８ｇとした。以下、重合温度を４５℃にした以外は、実施例２−１と同様にして重合、後処理を行い、白色のポリマー２．４ｇを得た。重量平均分子量は１０，３００、空気中のＴｄ（３％）は３２３℃、窒素中のＴｄ（３％）は３７２℃、Ｔｇは１２４℃であった。得られたポリマーはＨＣＦＣ−２２５ｃｂ、アセトンに溶解した。
得られるポリマーは下記に示す繰り返し単位を含むものとなる。【０１３０】
【化２５】
2019131677.tif 000028
【０１３１】
＜実施例２−１８＞４４ＤＦＭ−ＦＨＢＡＥポリマーの合成
内容積１２０ｍＬのハステロイ製オートクレーブに、４４ＤＦＭ−ＦＨＢＡＥ（６．００ｇ）を仕込んだ。ＩＰＰ（２４ｍｇ）をＨＣＦＣ−２２５ｃｂで４００倍に希釈した液を加え、最後にＨＣＦＣ−２２５ｃｂを加えて、仕込んだＨＣＦＣ−２２５ｃｂの全量を５３．９８ｇとした。以下、実施例２−１と同様にして重合、後処理を行い、白色のポリマー５．０１ｇを得た。重量平均分子量は３１８，２００、空気中のＴｄ（３％）は３６９℃、窒素中のＴｄ（３％）は４３３℃、Ｔｇは１４５．５℃であった。得られたポリマーはアセトン、テトラヒドロフラン、ＨＣＦＣ−２２５ｃｂに溶解した。
得られるポリマーは下記に示す繰り返し単位を含むものとなる。【０１３２】
【化２６】
2019131677.tif 000029
【０１３３】
＜実施例２−１９＞ＦＨＤＡＥと２Ｍ−ＦＨＤＡＥのコポリマーの合成
内容積１２０ｍＬのハステロイ製オートクレーブに、ＦＨＤＡＥ２．３０ｇ（１２．２ｍｍｏｌ）と２Ｍ−ＦＨＤＡＥ３．７０ｇ（１８．３ｍｍｏｌ）を仕込んだ。イソプロピルアルコール（０．４６６ｇ）をＨＣＦＣ−２２５ｃｂで２０倍に希釈して加え、ＩＰＰ（２４ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を５３．５１ｇとした。以下、実施例２−１と同様にして重合を行った。内容物をビーカーに移し、ＨＣＦＣ−２２５ｃｂによる洗浄液もそれに加えた。全量は９５ｇであった。これに良溶媒である酢酸エチルを２０ｇ添加して３０分撹拌した。１３９ｇのｎ−ヘキサンを加えてポリマーを凝集させて３０分撹拌した。ろ過後、得られた固体を撹拌しながら３９ｇの酢酸エチルに溶解して、８６ｇのｎ−ヘキサンで凝集し、ろ過をした。酢酸エチルに溶解、ｎ−ヘキサンで凝集させる操作をもう一度繰り返し、ろ過後６０℃で１６時間真空乾燥した。白色のポリマー３．３８ｇを得た。重量平均分子量は９５，３００、空気中のＴｄ（３％）は３０３℃、窒素中のＴｄ（３％）は４２３℃、Ｔｇは１６６℃であった。
得られるポリマーは下記に示す繰り返し単位を含むものとなる。【０１３４】
【化２７】
2019131677.tif 000030
【０１３５】
＜実施例２−２０＞２Ｍ−ＦＨＤＡＥとＣ６ＦＭＡのコポリマーの合成
内容積１２０ｍＬのハステロイ製オートクレーブに、２Ｍ−ＦＨＤＡＥ４．８５ｇ（２４．０ｍｍｏｌ）とＣ６ＦＭＡ１．１５ｇ（２．６７ｍｍｏｌ）を仕込んだ。ＩＰＰ（１２０ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を５３．８８ｇとした。以下、実施例２−１と同様にして重合を行った。内容物をビーカーに移し、ＨＣＦＣ−２２５ｃｂによる洗浄液をそれに加えた。全量は１０８ｇであった。３０分撹拌した後、メタノール１６６ｇを添加してポリマーを凝集させ、３０分撹拌してろ過した。得られたポリマーをＨＣＦＣ−２２５ｃｂの４３ｇに溶解し、６６ｇのメタノールでポリマーを凝集してろ過した。同様の操作をもう一回繰り返した後、室温で１６時間真空乾燥した。白色のポリマー０．７８ｇを得た。重量平均分子量は２１，２００、空気中のＴｄ（３％）は２６７℃、窒素中のＴｄ（３％）は２９２℃、Ｔｇは６６℃であった。ペルフルオロベンゼンにポリマーを溶解して１９Ｆ−ＮＭＲを測定したところ、２Ｍ−ＦＨＤＡＥとＣ６ＦＭＡの繰り返し単位の比率は、５７：４３であった。
得られるポリマーは下記に示す繰り返し単位を含むものとなる。【０１３６】
【化２８】
2019131677.tif 000031
【０１３７】
＜実施例２−２１＞２Ｍ−ＦＨＤＡＥと（ペルフルオロヘキシル）エチレンのコポリマーの合成
内容積１２０ｍＬのハステロイ製オートクレーブに、２Ｍ−ＦＨＤＡＥ２．２１ｇ（１０．９ｍｍｏｌ）と（ペルフルオロヘキシル）エチレン３．７９ｇ（１０．９ｍｍｏｌ）を仕込んだ。ＩＰＰ（１２０ｍｇ）をＨＣＦＣ−２２５ｃｂで１００倍に希釈した液を加え、最後にＨＣＦＣ−２２５ｃｂを加えて、仕込んだＨＣＦＣ−２２５ｃｂの全量を５３．８８ｇとした。以下、重合温度を４５℃にした以外は、実施例２−１と同様にして重合を行った。内容物をビーカーに移し、ＨＣＦＣ−２２５ｃｂによる洗浄液をそれに加えた。全量は１０８ｇであった。３０分撹拌した後、ｎ−ヘキサン１３４ｇを添加してポリマーを凝集させ、３０分撹拌してろ過した。得られたポリマーをＨＣＦＣ−２２５ｃｂの６８ｇに溶解し、８８ｇのｎ−ヘキサンでポリマーを凝集してろ過した。同様の操作をもう一回繰り返した後、６０℃で２４時間真空乾燥した。白色のポリマー１．８４ｇを得た。空気中のＴｄ（３％）は２８９℃、窒素中のＴｄ（３％）は３８７℃、Ｔｇは１４２℃であった。ペルフルオロベンゼンにポリマーを溶解して１９Ｆ−ＮＭＲを測定したところ、２Ｍ−ＦＨＤＡＥと（ペルフルオロヘキシル）エチレンの繰り返し単位の比率は、８４：１６であった。
得られるポリマーは下記に示す繰り返し単位を含むものとなる。【０１３８】
【化２９】
2019131677.tif 000032
【０１３９】
本発明を詳細にまた特定の実施態様を参照して説明したが、本発明の精神と範囲を逸脱することなく様々な変更や修正を加えることができることは当業者にとって明らかである。本出願は２０１７年１２月２６日出願の日本特許出願（特願２０１７−２４９７３２）に基づくものであり、その内容はここに参照として取り込まれる。
【産業上の利用可能性】
【０１４０】
本発明によれば、新規含フッ素ジエン化合物が提供され、前記含フッ素ジエン化合物等の含フッ素化合物を原料モノマーとした新規な含フッ素重合体は、光学材料、電子材料等の多種多様な分野での利用が期待される。
【国際調査報告】
2019131677.tif 000040
2019131677.tif 000041
2019131677.tif 000042
2019131677.tif 000043